( 단계 A ) 반응 혼합물 을 포함 하 는 액체 의 제조 : SOF 빌딩 블록 트리스 -( 4 - 하 이록 시 메틸 ) 트리 페닐 아민 [ 세그먼트 = 트리 페닐 아민 ; Fg = 히드록시 ( - OH ) ; 0 . 200 g ] , 광색성 분자 ( photochromic molecule ) 1 - 5 ( 하 기 참조 ) ( 0 . 02 g ) 및 촉매 p - 톨루엔 설폰산 ( 0 . 01 g ) ; 및 1 - 메 톡 시 - 2 - 프로판올 ( 0 . 760 g ) 을 조합 하 였 다 . 균질 한 용액 이 제조 될 때 까지 상기 혼합물 을 롤링 웨이브 로테 이터 에서 10 분 동안 혼합 한 후 55 ℃ 에서 5 분 동안 가열 하 였 다 . 상기 용액 을 1 마이크 론 PTFE 막 을 통해 여과 시켰 다 . ( 단계 B ) 습윤 필름 으로 반응 혼합물 증착 : 5 밀 의 갭 을 가지 는 버드 바 가 갖춰진 일정 속도 드로우 다운 코터 를 이용 하 여 3 밀 의 마일 라 기판 에 상기 반응 혼합물 을 도포 하 였 다 . ( 단계 C ) 습윤 필름 을 건조 SOF 로 변화 촉진 : 습윤 층 을 지지 하 는 마일 라 시트 를 120 ℃ 로 예열 된 통풍 형 오븐 으로 신속 하 게 옮기 고 5 분 동안 놓아두 었 다 . 상기 단계 들 로 3 - 5 마이크 론 의 두께 를 가진 필름 을 제조 하 였 다 . 하 기 광색성 분자 들 은 SOF 에 포함 되 었 다 :